(57)【特許請求の範囲】
【請求項１】
下記式（１）で示される９，１０−ジ（（メタ）アクリロイルオキシアルコキシ）アントラセン化合物をラジカル重合開始剤の存在下に重合して得られる重合物。
【化１】
0005007942.tif 000006
｛式（１）において、ｎは１〜１０の整数を表し、Ｒ1は水素原子又はメチル基を表し  、Ｒ2は水素原子、アルキル基、アリール基、アルコキシメチル基、アリールオキシメ  チル基又はアリルオキシメチル基のいずれかを示し、Ｘ、Ｙは同一であっても異なって  いてもよく、水素原子、アルキル基、アルコキシ基又はハロゲン原子のいずれかを表す  。また、アントラセン環上の置換基Ｘは、５〜８位のうちいずれかの位置を占め、同じ  くＹは、１〜４位のうちいずれかの位置を占める。｝
【請求項２】
下記式（１）で示される９，１０−ジ（（メタ）アクリロイルオキシアルコキシ）アントラセン化合物及び他のラジカル重合性モノマーをラジカル重合開始剤の存在下に共重合して得られる重合物。
【化２】
0005007942.tif 000007
｛式（１）において、ｎは１〜１０の整数を表し、Ｒ1は水素原子又はメチル基を表し  、Ｒ2は水素原子、アルキル基、アリール基、アルコキシメチル基、アリールオキシメ  チル基又はアリルオキシメチル基のいずれかを示し、Ｘ、Ｙは同一であっても異なって  いてもよく、水素原子、アルキル基、アルコキシ基又はハロゲン原子のいずれかを表す  。また、アントラセン環上の置換基Ｘは、５〜８位のうちいずれかの位置を占め、同じ  くＹは、１〜４位のうちいずれかの位置を占める。｝
【請求項３】
ラジカル重合開始剤が、熱ラジカル重合開始剤であることを特徴とする請求項１又は２に記載の重合物。
【請求項４】
ラジカル重合開始剤が、光ラジカル重合開始剤であることを特徴とする請求項１又は２に記載の重合物。
【請求項５】
下記式（１）で示される９，１０−ジ（（メタ）アクリロイルオキシアルコキシ）アントラセン化合物及びラジカル重合開始剤を含有してなる重合性組成物。
【化３】
0005007942.tif 000008
｛式（１）において、ｎは１〜１０の整数を表し、Ｒ1は水素原子又はメチル基を表し  、Ｒ2は水素原子、アルキル基、アリール基、アルコキシメチル基、アリールオキシメ  チル基又はアリルオキシメチル基のいずれかを示し、Ｘ、Ｙは同一であっても異なって  いてもよく、水素原子、アルキル基、アルコキシ基又はハロゲン原子のいずれかを表す  。また、アントラセン環上の置換基Ｘは、５〜８位のうちいずれかの位置を占め、同じ  くＹは、１〜４位のうちいずれかの位置を占める。｝
【請求項６】
請求項５に記載の重合性組成物において、更に他のラジカル重合性モノマーを含有してなる重合性組成物。
【請求項７】
請求項５又は６に記載の重合性組成物を重合してなる重合物。
【発明の詳細な説明】
【技術分野】
【０００１】
本発明は、９，１０−ジ（（メタ）アクリロイルオキシアルコキシ）アントラセン化合物をラジカル重合開始剤の存在下に重合して得られる重合物並びに当該アントラセン化合物及びラジカル重合開始剤を含有する重合性組成物に関する。
【背景技術】
【０００２】
芳香族骨格を有するアクリレート化合物の重合物は脂環式アクリレートの重合物に比較し、耐熱性に富み、かつ屈折率が高い等の優れた物性を示すことが知られており、芳香族として例えばフェニル基を有するフェノキシエチルアクリレート化合物についていくつかの例が知られている（特許文献１、２参照）。
【０００３】
一方、ベンゼン骨格よりさらに高い耐熱性、高屈折率が期待されるナフタレン骨格、アントラセン骨格を有するアクリレート化合物については報告例が少なく、特にアントラセン化合物については、ビニルアントラセンとアクリル酸エステルの共重合体が知られているのみである。（特許文献３、４、５参照）
【特許文献１】特表２００２−５１１０１２
【特許文献２】特表２００２−５１１５９８
【特許文献３】特開平０６−２３０２２４
【特許文献４】特開２００６−３５０２９０
【特許文献５】特許０２５０７８８９
【発明の開示】
【発明が解決しようとする課題】
【０００４】
従って、本発明の解決しようとする課題は、高い耐熱性、高屈折率が期待されるアントラセン骨格を有する重合物を提供することにある。
【課題を解決するための手段】
【０００５】
本発明者は、上記課題を解決するため、アクリル基を有するアントラセン化合物の構造と重合性について鋭意検討した結果、下記式（１）に示される９，１０−ジ（（メタ）アクリロイルオキシアルコキシ）アントラセン化合物がラジカル重合開始剤存在下に容易に重合することを見いだし、本発明を完成させた。
【０００６】
即ち、本発明は、以下に記載の骨子を要旨とするものである。
【０００７】
本発明の第１の要旨は、下記式（１）で示される９，１０−ジ（（メタ）アクリロイルオキシアルコキシ）アントラセン化合物をラジカル重合開始剤の存在下に重合して得られる重合物に存する。
【０００８】
【化１】
0005007942.tif 000002
【０００９】
｛式（１）において、ｎは１〜１０の整数を表し、Ｒ1は水素原子又はメチル基を表し  、Ｒ2は水素原子、アルキル基、アリール基、アルコキシメチル基、アリールオキシメ  チル基又はアリルオキシメチル基のいずれかを示し、Ｘ、Ｙは同一であっても異なって  いてもよく、水素原子、アルキル基、アルコキシ基又はハロゲン原子のいずれかを表す  。また、アントラセン環上の置換基Ｘは、５〜８位のうちいずれかの位置を占め、同じ  くＹは、１〜４位のうちいずれかの位置を占める。｝
【００１０】
本発明の第２の要旨は、上記式（１）で示される９，１０−ジ（（メタ）アクリロイルオキシアルコキシ）アントラセン化合物及び他のラジカル重合性モノマーをラジカル重合開始剤の存在下に共重合して得られる重合物に存する。
【００１１】
本発明の第３の要旨は、上記のラジカル重合開始剤が、熱ラジカル重合開始剤であることを特徴とする上記第１又は第２の要旨に記載の重合物に存する。
【００１２】
本発明の第４の要旨は、上記のラジカル重合開始剤が、光ラジカル重合開始剤であることを特徴とする上記第１又は第２の要旨に記載の重合物に存する。
【００１３】
本発明の第５の要旨は、上記式（１）で示される９，１０−ジ（（メタ）アクリロイルオキシアルコキシ）アントラセン化合物及びラジカル重合開始剤を含有してなる重合性組成物に存する。
【００１４】
本発明の第６の要旨は、上記の重合性組成物において、更に他のラジカル重合性モノマーを含有してなる重合性組成物に存する。
【００１５】
本発明の第７の要旨は、上記の第５又は第６の要旨に記載の重合性組成物を重合してなる重合物に存する。
【発明の効果】
【００１６】
本発明の９，１０−ジ（（メタ）アクリロイルオキシアルコキシ）アントラセン化合物は、ラジカル重合開始剤の存在下に容易に重合し、かつ、重合して得られる重合物は高い屈折率をしめす。このようにして得られた（メタ）アクリロイルオキシアルコキシアントラセン化合物を重合して得られる重合物からなるフィルム、シートもしくは塊状物は高屈折率を示し、また、その構造から、紫外線吸収性、高硬度、高光沢率、高い疎水性等が期待できる工業的に有用な組成物である。
【発明を実施するための最良の形態】
【００１７】
本発明の重合物は、上記式（１）で示される９，１０−ジ（（メタ）アクリロイルオキシアルコキシ）アントラセン化合物をラジカル重合開始剤の存在下に重合して得られる重合物である。
【００１８】
上記式（１）で示される９，１０−ジ（（メタ）アクリロイルオキシアルコキシ）アントラセン化合物において、ｎは１〜１０の整数を表し、Ｒ1は水素原子又はメチル基を表し、Ｒ2は水素原子、アルキル基、アリール基又はアルコキシメチル基のいずれかを示し、Ｘ、Ｙは同一であっても異なっていてもよく、水素原子、アルキル基、アルコキシ基又はハロゲン原子のいずれかを表す。なお、Ｒ1としては、好ましくはメチル基であり、ｎとしては、好ましくは１〜３の整数であり、更に好ましくは１である。
【００１９】
上記式（１）で示される９，１０−ジ（（メタ）アクリロイルオキシアルコキシ）アントラセン化合物としては、次のものを挙げることが出来る。
【００２０】
すなわち、９，１０−ジ（２−アクリロイルオキシエトキシ）アントラセン、９，１０−ジ（２−メタクリロイルオキシエトキシ）アントラセン、２−メチル−９，１０−ジ（２−アクリロイルオキシエトキシ）アントラセン、２−メチル−９，１０−ジ（２−メタクリロイルオキシエトキシ）アントラセン、２−メトキシ−９，１０−ジ（２−アクリロイルオキシエトキシ）アントラセン、２−メトキシ−９，１０−ジ（２−メタクリロイルオキシエトキシ）アントラセン、２−クロロ−９，１０−ジ（２−アクリロイルオキシエトキシ）アントラセン、２−クロロ−９，１０−ジ（２−メタクリロイルオキシエトキシ）アントラセン、２−クロロ−９，１０−ジ（２−エチルアクリロイルオキシエトキシ）アントラセン、９，１０−ジ（２−アクリロイルオキシプロポキシ）アントラセン、９，１０−ジ（２−メタクリロイルオキシプロポキシ）アントラセン、２−メチル−９，１０−ジ（２−アクリロイルオキシプロポキシ）アントラセン、２−メチル−９，１０−ジ（２−メタクリロイルオキシプロポキシ）アントラセン、２−メトキシ−９，１０−ジ（２−アクリロイルオキシプロポキシ）アントラセン、２−メトキシ−９，１０−ジ（２−メタクリロイルオキシプロポキシ）アントラセン、２−クロロ−９，１０−ジ（２−アクリロイルオキシプロポキシ）アントラセン、２−クロロ−９，１０−ジ（２−メタクリロイルオキシプロポキシ）アントラセン等が挙げらる。
【００２１】
さらに、９，１０−ジ（２−アクリロイルオキシブトキシ）アントラセン、９，１０−ジ（２−メタクリロイルオキシブトキシ）アントラセン、２−メチル−９，１０−ジ（２−アクリロイルオキシブトキシ）アントラセン、２−メチル−９，１０−ジ（２−メタクリロイルオキシブトキシ）アントラセン、２−メトキシ−９，１０−ジ（２−アクリロイルオキシブトキシ）アントラセン、２−メトキシ−９，１０−ジ（２−メタクリロイルオキシブトキシ）アントラセン、２−クロロ−９，１０−ジ（２−アクリロイルオキシブトキシ）アントラセン、２−クロロ−９，１０−ジ（２−メタクリロイルオキシブトキシ）アントラセン、９，１０−ジ（２−（２−アクリロイルオキシエトキシ）エトキシ）アントラセン、９，１０−ジ（２−（２−メタクリロイルオキシエトキシ）エトキシ）アントラセン、２−メチル−９，１０−ジ（２−（２−アクリロイルオキシエトキシ）エトキシ）アントラセン、２−メチル−９，１０−ジ（２−（２−メタクリロイルオキシエトキシ）エトキシ）アントラセン、２−メトキシ−９，１０−ジ（２−（２−アクリロイルオキシエトキシ）エトキシ）アントラセン、２−メトキシ−９，１０−ジ（２−（２−メタクリロイルオキシエトキシ）エトキシ）アントラセン、２−クロロ−９，１０−ジ（２−（２−アクリロイルオキシエトキシ）エトキシ）アントラセン、２−クロロ−９，１０−ジ（２−（２−メタクリロイルオキシエトキシ）エトキシ）アントラセン、２−クロロ−９，１０−ジ（２−（２−エチルアクリロイルオキシエトキシ）エトキシ）アントラセン等が挙げられる。
【００２２】
そのほか、９，１０−ジ（２−（２−（２−アクリロイルオキシエトキシ）エトキシ）エトキシ）アントラセン、９，１０−ジ（２−（２−（２−メタクリロイルオキシエトキシ）エトキシ）エトキシ）アントラセン、２−メチル−９，１０−ジ（２−（２−（２−アクリロイルオキシエトキシ）エトキシ）エトキシ）アントラセン、２−メチル−９，１０−ジ（２−（２−（２−メタクリロイルオキシエトキシ）エトキシ）エトキシ）アントラセン、２−メトキシ−９，１０−ジ（２−（２−（２−アクリロイルオキシエトキシ）エトキシ）エトキシ）アントラセン、２−メトキシ−９，１０−ジ（２−（２−（２−メタクリロイルオキシエトキシ）エトキシ）エトキシ）アントラセン、２−クロロ−９，１０−ジ（２−（２−（２−アクリロイルオキシエトキシ）エトキシ）エトキシ）アントラセン、２−クロロ−９，１０−ジ（２−（２−（２−メタクリロイルオキシエトキシ）エトキシ）エトキシ）アントラセン、２−クロロ−９，１０−ジ（２−（２−（２−エチルアクリロイルオキシエトキシ）エトキシ）エトキシ）アントラセン等が挙げられる。
【００２３】
９，１０−ビス（（メタ）アクリロイルオキシアルコキシ）アントラセン化合物の中では、９，１０−ビス（メタクリロイルオキシアルコキシ）アントラセン化合物が好ましく、特に９，１０−ビス（メタクリロイルオキシエトキシ）アントラセン、９，１０−ビス（メタクリロイルオキシプロポキシ）アントラセンが好ましい。
【００２４】
代表的化合物としては、以下の構造のものが挙げられる。
【００２５】
【化２】
0005007942.tif 000003
【００２６】
【化３】
0005007942.tif 000004
【００２７】
本発明の９，１０−ジ（（メタ）アクリロイルオキシアルコキシ）アントラセン化合物は、９，１０−ジヒドロキシアントラセン化合物を塩基性化合物の存在下、酸化アルキレンと反応させて構造式（４）で表される９，１０−ジ（ヒドロキシアルコキシ）アントラセン化合物となす第一反応と、第一反応で得られた９，１０−ジ（ヒドロキシアルコキシ）アントラセン化合物をさらに、塩基性化合物の存在下、塩化アクリロイルもしくは塩化メタクリロイルと反応させる第二反応より得ることが出来る。｛下記反応式中、各Ｒ1、Ｒ2、Ｘ、Ｙ及びｎは、上記式（１）における各Ｒ1、Ｒ2、Ｘ、Ｙ及びｎと同じ意味である｝
【００２８】
【化４】
0005007942.tif 000005
【００２９】
第一反応において原料となる９，１０−ジヒドロキシアントラセン化合物としては、９，１０−ジヒドロキシアントラセン、２−メチル−９，１０−ジヒドロキシアントラセン、２−メトキシ−９，１０−ジヒドロキシアントラセン、２−クロロ−９，１０−ジメトキシアントラセン等が挙げられる。酸化アルキレンとしては、酸化エチレン、酸化プロピレン、酸化ブチレン等が挙げられる。酸化アルキレンは９，１０−ジヒドロキシアントラセン化合物に対して、２モル倍から２０モル倍添加する。２モル倍未満では、未反応の９，１０−ジヒドロキシアントラセン化合物が残留し好ましくない。また、酸化アルキレンの添加量を２モル倍以上とした場合、例えば、５モル倍を越えて添加した場合は、第一反応で得られる９，１０−ジ（ヒドロキシアルコキシ）アントラセン化合物において、ｎが２以上の化合物が生成してくる。主に生成してくる化合物は、ｎ＝１のものに加えて、ｎ＝２〜３の化合物である。更に、添加量を増やすことによってｎの範囲が広がるので、目的とするｎの範囲に応じて酸化アルキレンの添加量を上記範囲より適宜選択する。
【００３０】
塩基性化合物としては、トリメチルアミン、トリエチルアミン、ピリジン等の有機塩基、水酸化ナトリウム、水酸化カリウム、炭酸ナトリウム等の無機塩基が挙げられる。塩基性化合物の添加量はヒドロキシアルコキシアントラセン化合物に対して２倍モルから３倍モルが望ましい。反応は通常溶媒の存在下行われる。使用する溶媒としては、メタノール、エタノール、ｎ−プロピルアルコール、エチレングリコール、ジメトキシエタノール、等のアルコール系溶媒、アセトン、メチルエチルケトン、メチルイソブチルケトン等のケトン系溶媒、ベンゼン、トルエン、キシレン、クロロベンゼン等の芳香族系溶媒、ジクロルメタン、ジクロロエタン、ジクロロエチレン等のハロゲン系溶媒、テトラヒドロフラン、１，４−ジオキサン等のエーテル系溶媒、ジメチルホルムアミド、ジメチルアセトアミド等のアミド系溶媒が用いられる。
【００３１】
反応温度は、０℃以上、８０℃以下が望ましい。０℃未満では反応が遅く、８０℃を超える温度では副反応による副生物が増加するため好ましくない。反応時間は反応温度によるが、通常０．５時間から２時間である。反応の進行に伴い、ｎ＝１の９，１０−ジ（ヒドロキシアルコキシ）アントラセン化合物は溶媒に不溶となり、沈澱してくる。一方、ｎ＝２以上の生成物は、溶媒に溶けたままであり、沈殿物を吸引濾過することにより，ｎ＝１の反応生成物を単離することが出来る。一方、ｎ＝２以上の生成物については、反応混合物を濾過して得られる、ｎ＝１の生成物を除いた濾液を濃縮することにより得ることが出来る。必要ならば、可溶性溶媒である例えばトルエンに溶解し，貧溶媒である、例えば，ｎ−ヘキサンを加え再結晶して精製することが可能である
このようにして、第一反応で得られた９，１０−ジ（ヒドロキシアルコキシ）アントラセン化合物を塩化アクリロイルまたは塩化メタアクリロイルと塩基性化合物の存在下反応させる第二反応により９，１０−ジ（（メタ）アクリロイルオキシアルコキシ）アントラセン化合物となす事が出来る。塩基性化合物としては、トリメチルアミン、トリエチルアミン、ピペリジン、ピリジン等の有機アミン化合物が挙げられる。
【００３２】
反応は通常溶媒の存在下行われる。使用する溶媒としては、アセトン、メチルエチルケトン、メチルイソブチルケトン等のケトン系溶媒、ベンゼン、トルエン、キシレン、クロロベンゼン等の芳香族系溶媒、ジクロルメタン、ジクロロエタン、ジクロロエチレン等のハロゲン系溶媒、テトラヒドロフラン、１，４−ジオキサン等のエーテル系溶媒、ジメチルホルムアミド、ジメチルアセトアミド等のアミド系溶媒が用いられる。
【００３３】
塩化アクリロイルもしくは塩化メタアクリロイルは９，１０−（ヒドロキシアルコキシ）アントラセン化合物に対して、２モル倍から３モル倍添加する。塩基性化合物の添加量は９，１０−ジ（ヒドロキシアルコキシ）アントラセン化合物に対して２モル倍から３モル倍が望ましい。２モル倍未満では、未反応のヒドロキシアルコキシアントラセン化合物が残留し、３モル倍を超える場合では、生成物の単離収率が下がり好ましくない。反応温度は、０℃以上，８０℃以下が望ましい。０℃未満では反応が遅く、８０℃を超える条件では副反応による副生物が増えるため好ましくない。通常、室温で問題なく反応は進行する。反応の進行に伴い、塩基性化合物の塩酸塩が析出する。水溶性ケトンまたは水溶性エーテルを溶媒として用いる場合は、析出した塩基性化合物の塩酸塩を水を加えて溶解させ、ついでさらに水を加えることにより生成物が析出させる。析出物をろ過・乾燥し、相当する９，１０−ジ（（メタ）アクリロイルオキシアルコキシ）アントラセン化合物を得ることが出来る。また、反応溶媒として水不溶性の溶媒を用いる場合は、反応終了後水を加えて塩基性化合物の塩酸塩を溶かして２層となし、分液操作により水層を分離する。次いで有機層を濃縮し、ｎ−ヘキサン、シクロヘキサン等の貧溶媒を加えて、生成物を析出させる。
【００３４】
かくして得られた９，１０−ジ（（メタ）アクリロイルオキシアルコキシ）アントラセン化合物（以下、単にアントラセン誘導体と略す場合がある）は、熱分解型、レドックス分解型、光分解型等のラジカル重合開始剤の存在下或いは不存在下に、熱エネルギーの他、紫外線、電子線、マイクロ波等の活性エネルギー線や機械的エネルギーを与えて重合させることができる。なお、ラジカル重合開始剤の存在下に重合させるのが速やかに重合するため好ましい。これら重合開始については文献等で公知である。（たとえば、大津隆行「改訂高分子合成の化学」（株式会社化学同人１９７９））本発明アントラセン誘導体の重合に好適なラジカル重合開始剤としては、熱ラジカル重合開始剤及び光ラジカル重合開始剤が挙げられる。
【００３５】
熱ラジカル重合開始剤としては、有機過酸化物やアゾ系化合物等のどちらでも使用可能である。有機過酸化物としては、例えばｔ− ヘキシルパーオキシイソプロピルモノカーボネート、ｔ− ヘキシルパーオキシ−２−エチルヘキサノエート、ｔ−ブチル パーオキシ−３.５.５−トリメチルヘキサノエート、ｔ−ブチルパーオキシイソプロピルカーボネート類等のパーオキシ エステル類、１，１−ビス(ｔ−ヘキシルパーオキシ)３，３，５− トリメチルシクロヘキサン等のパーオキシケタール類、 ラウロイルパーオキサイド等のジアシルパーオキサイド 類等を挙げることができる。またアゾ系化合物の開始剤 としては、例えば２，２'−アゾビスイソブチロニトリルや、２，２'−アゾビス(２−メチルブチロニトリル)、１，１'−アゾビス (シクロヘキサン−１−カーボニトリル)等のアゾニトリル類を挙げることができる。
【００３６】
熱ラジカル重合開始剤の添加濃度は、アントラセン誘導体および必要に応じて併用されるラジカル重合性モノマーの合計重量に対して  ０．１〜１０重量％の範囲から選ばれ、好ましくは  １〜３重量％である。０．１重量％より少ないと硬化速度が遅く、１０重量％より多いと重合物の物性が悪化するので好ましくない。
【００３７】
熱ラジカル重合開始剤の存在下に行われる熱ラジカル重合は、通常溶媒の存在下で行われるが、加熱し溶融状態で重合させることも可能である。溶媒を用いる場合は、溶媒としては、例えば、トルエン、キシレン、ｔ−ブチルベンゼン、クロロベンゼン、クロロナフタレン等の芳香族系溶媒、テトラヒドロフラン、１，４−ジオキサン等のエーテル系溶媒、シクロヘキサノン、メイルエチルケトン、メチル−ｉ−ブチルケトン等のケトン系溶媒、ジメチルアセトアミド、ジメチルホルムアミド等のアミド系溶媒が用いられる。重合温度は、通常５０℃から１５０℃の間で行われる。５０℃以下では、重合が遅すぎて好ましくなく、また１５０℃以上では重合物が着色して好ましくない。より好ましくは、８０℃から１２０℃の範囲である。溶媒を用いた場合は、重合の進行に伴い、重合物が不溶性となり沈澱して来る。この沈殿物を、濾過・乾燥し、９，１０−ジ（（メタ）アクリロイルオキシアルコキシ）アントラセン化合物が重合した重合物を得ることが出来る。得られた重合物は、原料モノマーの９，１０−ジ（（メタ）アクリロイルオキシアルコキシ）アントラセン化合物の融点以上に加熱しても融解せず、また、９，１０−ジ（（メタ）アクリロイルオキシアルコキシ）アントラセン化合物の良溶媒であるトルエン、アセトン、テトラヒドロフラン等にも全く溶解せず、重合物であることが確認された。
【００３８】
また、溶融して重合させる場合は、９，１０−ジ（（メタ）アクリロイルオキシアルコキシ）アントラセン化合物の融点以上に加熱して溶融させた後、所定量の熱ラジカル重合開始剤を添加し、窒素雰囲気下加熱を続ける。時間の進行に伴い、溶融物は硬化・重合してくる。加熱時間は通常数分から数十分である。
【００３９】
このようにして得られる重合物は、原料モノマーの９，１０−ジ（（メタ）アクリロイルオキシアルコキシ）アントラセン化合物の融点以上に加熱しても融解せず、また、９，１０−ジ（（メタ）アクリロイルオキシアルコキシ）アントラセン化合物の良溶媒であるトルエン、アセトン、テトラヒドロフラン等にも全く溶解せず、重合物であることが確認された。
【００４０】
また、９，１０−ジ（（メタ）アクリロイルオキシアルコキシ）アントラセン化合物は
活性エネルギー線を照射することにより重合させることも出来る。使用可能な活性エネルギー線としては可視光、ＵＶ光、電子線等が挙げられる。まず、可視光、ＵＶ光による重合について説明する。
【００４１】
９，１０−ジ（（メタ）アクリロイルオキシアルコキシ）アントラセン化合物は、光ラジカル重合開始剤の存在下、光照射することにより重合させることが出来る。光重合開始剤としては、アシルフォスフィンオキサイド系光重合開始剤が好適に用いることが出来る。例としては、チバ・スペシャリティ社製の商品名ＤＡＲＯＣＵＲ  ＴＰＯで知られるトリメチルベンゾイル−ジフェニル−フォスフィンオキサイド、商品名ＩＲＧＡＣＵＲＥ８１９で知られるビス(２，４，６−トリメチルベンゾイル)−フェニルフォスフィンオキサイド挙げられる。さらには、チバ・スペシャリティ社製の商品名ＩＲＧＡＣＵＲＥ７８４で知られるビス(η５−２，４−シクロペンタジエン−１−イル)−ビス(２，６−ジフルオロ−３−(１Ｈ−ピロール−１−イル)−フェニル)チタニウムも有効である。さらにまた、ナフタセンキノン化合物である６，１２−（ビス）トリメチルシリルオキシ−１，１１−ナフタセンキノン化合物も使用可能である。これらの光ラジカル重合開始剤のうち、好ましくは、商品名ＩＲＧＡＣＵＲＥ７８４で知られるビス(η５−２，４−シクロペンタジエン−１−イル)−ビス(２，６−ジフルオロ−３−(１Ｈ−ピロール−１−イル)−フェニル)である。
【００４２】
光ラジカル重合において用いる、光ラジカル重合開始剤の添加濃度は、９，１０−ジ（（メタ）アクリロイルオキシアルコキシ）アントラセン化合物および必要に応じて併用されるラジカル重合性モノマーの合計重量に対して０．１〜５重量％の範囲から選ばれ、好ましくは０．３〜１重量％である。０．１重量％より少ないと硬化速度が遅く、５重量％より多いと重合物の物性が悪化するので好ましくない。本発明の９，１０−ジ（（メタ）アクリロイルオキシアルコキシ）アントラセン化合物は、使用する光ラジカル重合開始剤の吸収波長に相当する波長の光を含む光線を照射することで容易に硬化させることができる。好ましい波長範囲は、３８０〜５００ｎｍである。照射光の波長範囲がこの範囲を外れると、充分な硬化ができず好ましくない。具体的には、この波長範囲の光線を照射できるランプ等の光源を用いて硬化させることができる。具体的には、ＵＶ−ＬＥＤ，青色ＬＥＤ，白色ＬＥＤ等の光源が挙げられる。そのほか、高圧水銀ランプ、超高圧水銀ランプ、ハロゲンランプ、メタルハライドランプ等の光源も使用可能であるが、光硬化における操作性の向上や硬化物の特性改善のため吸収フィルター等で波長範囲を調整してもよい。太陽光の使用も可能である。
【００４３】
光ラジカル重合の具体的な態様としては、溶媒を使用した溶液状態での重合、溶媒を使用しない塊状態での重合共に可能である。前者の溶媒を使用した溶液状態の重合で使用可能な溶媒としては、重合禁止効果を持たなければ特に種類を選ばない。なかでも、トルエン、キシレン、ｔ−ブチルベンゼン、クロロベンゼン、クロロナフタレン等の芳香族系溶媒、塩化メチレン、クロロホルム、１，２−ジクロロエタン等のハロゲン化炭素系溶媒、テトラヒドロフラン、１，４−ジオキサン等のエーテル系溶媒が好適に用いられる。溶液状態での重合方法においては、光照射に伴い、重合物が不溶解性となり沈澱してくる。このものを濾別・乾燥し、９，１０−ジ（（メタ）アクリロイルオキシアルコキシ）アントラセン化合物の重合物を得ることが出来る。このようにして得られる重合物は、原料モノマーの９，１０−ジ（（メタ）アクリロイルオキシアルコキシ）アントラセン化合物の融点以上に加熱しても融解せず、また、９，１０−ジ（（メタ）アクリロイルオキシアルコキシ）アントラセン化合物の良溶媒であるトルエン、アセトン、テトラヒドロフラン等にも全く溶解せず、重合物であることが確認された。
【００４４】
また、溶媒を使用しない光重合の場合は、目的とする形状に応じた塊のまま重合させる場合と、フィルム状にして硬化・重合させる場合とがある。塊のまま光ラジカル重合させる場合は、９，１０−ジ（（メタ）アクリロイルオキシアルコキシ）アントラセン化合物の融点以上に加熱して溶融させるか、もしくは９，１０−ジ（（メタ）アクリロイルオキシアルコキシ）アントラセン化合物に他のラジカル重合性モノマーを加えて得られる混合物を加熱共融させ、そこに所定の光ラジカル開始剤を添加・溶解させ、溶融状態のまま光照射する。
【００４５】
光照射に使用する光源は、溶液状態で用いた光源と同じである。光照射するにつれ、溶融物或いは固化物が硬化・重合してくる。光照射時間は、通常数分から１０分の間である。重合物は原料モノマーの９，１０−ジ（（メタ）アクリロイルオキシアルコキシ）アントラセン化合物の融点以上に加熱しても融解せず、また、９，１０−ジ（（メタ）アクリロイルオキシアルコキシ）アントラセン化合物の良溶媒であるトルエン、アセトン、テトラヒドロフラン等にも全く溶解せず、重合物であることが確認された。
【００４６】
次に、溶媒を使用しない光重合において、フィルム状で重合させる場合は、次のように行う。フィルムの作成は，たとえば上記のように調整した９，１０−ジ（（メタ）アクリロイルオキシアルコキシ）アントラセン化合物と光ラジカル開始剤を含む組成物を、ポリエステルフィルム、アルミ箔、金属板等の基板上にバーコーターを用いて塗布し，膜厚２００μｍ程度の塗膜を作ることにより行う。同様にして、厚さ１ｍｍから１０ｍｍ程度の厚みのシート状の組成物の硬化が可能である。塗布物に上記記述したランプを用いて光照射することにより、重合したフィルムやシートを得ることが出来る。得られたフィルムやシートは、原料モノマーの９，１０−ジ（（メタ）アクリロイルオキシアルコキシ）アントラセン化合物の融点以上に加熱しても融解せず、また、９，１０−ジ（（メタ）アクリロイルオキシアルコキシ）アントラセン化合物の良溶媒であるトルエン、アセトン、テトラヒドロフラン等にも全く溶解せず、重合物であることが確認された。また、屈折率を測定した結果、モノマーの屈折率より高い屈折率が得られており、フィルムやシートが重合していることが示された。
【００４７】
これらの光重合において文献等公知の技術を用いることも可能である。（たとえば、ラドテック研究会「ＵＶ・ＥＢ硬化技術の最新動向」（株式会社シーエムシー出版、２００６））活性エネルギー線のうち電子線の照射による重合も可能である。その場合、ラジカル重合開始剤を用いなくても重合させることができ、例えば、フィルム状態での電子線硬化を行う場合は、加速電圧１５０ｋＶ，Ｋ値９９で２分間の電子線照射で硬化・重合したフィルムを得ることが出来る。得られたフィルムは、原料モノマーの９，１０−ジ（（メタ）アクリロイルオキシアルコキシ）アントラセン化合物の融点以上に加熱しても融解せず、また、９，１０−ジ（（メタ）アクリロイルオキシアルコキシ）アントラセン化合物の良溶媒であるトルエン、アセトン、テトラヒドロフラン等にも全く溶解せず、重合物であることが確認された。また、屈折率を測定した結果、モノマーの屈折率より高い屈折率が得られており、フィルムが重合していることが示された。
【００４８】
本発明の重合において、上記のアントラセン誘導体、すなわち（メタ）アクリロイルオキシアルコキシアントラセン化合物を単独モノマーとして用いるだけでなく、（メタ）アクリロイルオキシアルコキシアントラセン化合物以外の他のラジカル重合性モノマーを加えて共重合性の重合物とすることも出来る。他のラジカル重合性モノマーとしては、例えば、テトラエチレングリコールジアクリレート、トリメチロールプロパントリアクリレート、ペンタエリスリトールトリアクリレート、エポキシアクリレート、ウレタンアクリレートポリエステルアクリレート、ポリブタジエンアクリレート、ポリオールアクリレート、ポリエーテルアクリレート、シリコーン樹脂アクリレート、イミドアクリレートさらには、スチレン、酢酸ビニル、アクリル酸、メタクリル酸、アクリロニトリル、メタクリロニトリル、アクリルアミド、アクリル酸エステル、メタクリル酸エステル等が挙げられる。これらの他のラジカル重合性モノマーを用いる場合、(メタ)アクリロイルオキシアントラセン化合物との相溶性にもよるが、(メタ)アクリロイルオキシアルコキシアントラセン化合物１０重量部に対し、他のラジカル重合性モノマーを０．１から９０重量部の範囲で用いるのが好ましい。他のラジカル重合性モノマーを９０重量部を越えて用いると重合物の耐熱性や屈折率などの性能が低くなるので好ましくない。
【００４９】
また、これらの重合操作の前にラジカル重合開始剤以外の添加剤を加えることも可能である。添加剤としては、重合物の変質、劣化等を防止するために、重合禁止剤、酸化防止剤、光（紫外線）吸収剤、光安定剤、老化防止剤、防火微剤等、美観、意匠を向上させるための顔料、染料、光沢材等、加工性を向上させるための可塑剤、スリップ剤、離型剤、ゲル化剤等、その他の機能を付与させるために難燃剤、帯電防止剤、抗菌剤、防臭剤、香料等挙げられる。
【００５０】
以上、（メタ）アクリロイルオキシアルコキシアントラセン化合物をラジカル重合開始剤の存在下あるいは不存在下に重合させて得られる重合物について説明したが、上記説明からわかるように、本発明の（メタ）アクリロイルオキシアルコキシアントラセン化合物とラジカル重合開始剤を含有してなる重合性組成物とすることも有用である。当該重合性組成物を上述のような方法により重合させることで重合物を得ることができる。すなわち、予め調製した重合性組成物とすることにより、この重合性組成物を任意の形状に加工した後、熱エネルギーや活性エネルギー線の照射により、目的とする形状の重合物を得ることができる。さらに、（メタ）アクリロイルオキシアルコキシアントラセン化合物以外の他のラジカル重合性モノマーを更に含有する重合性組成物とすることも有用であり、この場合には、共重合性の重合物を得ることができる。
【００５１】
本発明の重合物の用途としては、レンズ、回折格子、フィルター、反射材等の光機能材料、封止剤、レジスト、絶縁材料、コンデンサー材料等のエレクトロニクス材料、キャパシター、太陽電池等のエネルギー関連材料、イオン交換樹脂等の分離機能材料、歯科材料等のバイオ、医療機能材料、高強度材料、接着剤等の航空、自動車材料、その他、塗料、粘着剤挙げられ、文献等で広く紹介されている。（たとえば、高分子材料・技術総覧編集委員会「高分子材料・技術総覧」（株式会社産業技術サービスセンター、２００４）、光応用技術・材料事典編集委員会「光応用技術・材料事典」（株式会社産業技術サービスセンター、２００６）。光学材料の分野において、レンズは高屈折率ほど薄くでき、レジスト材料は屈折率高いほど解像度が良いため、高屈折率が求められる傾向にある。ここで高屈折率とは常温でのＤ線の屈折率が１．５５以上のものを示す。
【００５２】
下記の実施例により本発明を例示するが、これらの実施例は本発明の範囲を限定するものではない。
【実施例１】
【００５３】
＜９，１０−ビス（２−メタクリロイルオキシエトキシ）アントラセンの熱重合＞
温度計、攪拌機つきの２００ｍｌ三つ口フラスコに、窒素雰囲気下、９，１０−ジ（２−メタクリロイルオキシエトキシ）アントラセン２．０ｇ（４．６ミリモル）を仕込み、ついでトルエン４０g加え、重合開始剤のアゾビスイソブチロニトリルを４０ｍｇ添加した。内温を１０６℃に保ち加熱したところ、５分後大量に黄色い沈殿が生じた。さらに１０分間加熱し、冷却して黄色のスラリーをえた。メタノール１５０ｍｌを投入し、十分攪拌し、吸引ろ過、乾燥し、１．８ｇの黄色の粉末状の重合物を得た。単離収率は９０モル％であった。このものを、原料９，１０−ジ（２−メタクリロイルオキシエトキシ）アントラセンの融点１０５℃以上に加熱したが全く融解せず、かつ、９，１０−ジ（２−メタクリロイルオキシエトキシ）アントラセンの良溶媒である、トルエン、ジクロルメタン、ジメチルホルムアミドにも全く溶解せず、重合していることが確認された。
【実施例２】
【００５４】
＜９，１０−ジ（２−メタクリロイルオキシプロポキシ）アントラセンの熱重合＞
温度計、攪拌機つきの２００ｍｌ三つ口フラスコに、窒素雰囲気下、９，１０−ジ（２−メタクリロイルオキシプロポキシ）アントラセン２ｇ（４．３ミリモル）を仕込み、ついでトルエン３０ｇ加え、重合開始剤のアゾビスイソブチロニトリルを４０ｍｇ添加した。内温を１０６℃に保ち加熱したところ、５分後大量に黄色の沈殿が生じた。さらに１０分間加熱し、冷却して黄色のスラリーをえた。メタノール１５０mlを投入し、十分攪拌し、吸引ろ過、乾燥し、１．９ｇの黄色い粉末状の重合物を得た。単離収率は９５モル％であった。このものを、原料９，１０−ジ（２−メタクリロイルオキシプロポキシ）アントラセンの融点である１２１℃以上に加熱したが全く融解せず、かつ９，１０−ジ（２−メタクリロイルオキシプロポキシ）アントラセンの良溶媒である、トルエン、ジクロルメタン、ジメチルホルムアミドにも全く溶解せず、重合していることが確認された。
【実施例３】
【００５５】
＜１，４−ジ（２−メタクリロイルオキシプロポキシ）アントラセンの光重合＞
モノマーとして９，１０−ジ（２−メタクリロイルオキシプロポキシ）アントラセン１００重量部に、開始剤としてビス(η５−２，４−シクロペンタジエン−１−イル)−ビス(２，６−ジフルオロ−３−(１Ｈ−ピロール−１−イル)−フェニル)チタニウム（チバ・スペシャリティー社製、商品名：イルガキュア７８４）を１重量部を加え、均一な重合性組成物とした。この重合性組成物を、バーコーターによってポリエステルフィルム（東レ社製、商品名：ルミラー、膜厚１００μｍ）表面に、膜厚３００μｍになるように塗布した。ついで、窒素雰囲気下、青色ＬＥＤ（Ｌｕｘｅｏｎ社製、中心波長４６０ｎｍ、３Ｗ）を照射した。１分光照射後、９，１０−ジ（２−メタクリロイルオキシプロポキシ）アントラセンが重合した平滑なフィルムが得られた。
【００５６】
このものを、ホットプレート上で、原料９，１０−ジ（２−メタクリロイルオキシプロポキシ）アントラセンの融点である１２１℃以上に加熱したが、全く融解しなかった。また、得られたフィルムのＩＲスペクトルを測定したところ、メタクリル基に起因する１６２０cm-1の吸収が消失していることが確認された。さらに、このフィルムの屈折率を測定したところ、１．６１１（ｎD）であり、モノマーの屈折率の１．５９３（ｎD）より高くなっており、重合していることが確認された。
【実施例４】
【００５７】
＜１，４−ジ（２−メタクリロイルオキシプロポキシ）アントラセンとトリシクロデカンジメタノールジアクリレートとの光共重合＞
モノマーとして９，１０−ジ（２−メタクリロイルオキシプロポキシ）アントラセン５０重量部、トリシクロデカンジメタノールジアクリレート５０重量部に、開始剤としてビス(η５−２，４−シクロペンタジエン−１−イル)−ビス(２，６−ジフルオロ−３−(１Ｈ−ピロール−１−イル)−フェニル)チタニウム（チバ・スペシャリティー社製、商品名：イルガキュア７８４）を１重量部を加え、均一な重合性組成物とした。この重合性組成物を、バーコーターによってポリエステルフィルム（東レ社製、商品名：ルミラー、膜厚１００μｍ）表面に、膜厚３００μｍになるように塗布した。
ついで、窒素雰囲気下、青色ＬＥＤ（Ｌｕｘｅｏｎ社製、中心波長４６０ｎｍ、３Ｗ）を照射した。１分光照射後、平滑なフィルムが得られた。
【００５８】
このものを、ホットプレート上で、原料９，１０−ジ（２−メタクリロイルオキシプロポキシ）アントラセンの融点である１２１℃以上に加熱したが、全く融解しなかった。また、このフィルムの屈折率を測定したところ、１．５６３（ｎD）であり、トリシクロデカンジメタノールジアクリレートのポリマーの屈折率１．５３６（ｎD）より高くなっており、共重合していることが示唆された。